FR 2628746 A1 19890922 FR 8803778 A 19880321 Procédé de préparation d'un latex à base de polypyrrole et utilisation de ce latex pour former un film conducteur L'invention concerne un procédé de préparation d'un latex à base de polypyrrole, à partir duquel il est possible d'obtenir des films homogènes, adhérents, dans une large gamme d'épaisseur et ayant une conductivité élevée. On a déjà proposé dans la demande de brevet GB-2181367 de préparer des films conducteurs à base de pyrrole en polymérisant dans un milieu aqueux du pyrrole en présence d'un alcool poly- vinylique et d'une substance capable d'apporter la propriété de conductivité, telle qu'un composé ferrique ou un persulfate. De même, on a proposé dans le document - Journal of Colloid and Interface Science, Vol. 118, N.2, August 1987, p. 410-416 - de préparer un latex stable dans l'eau à base de polypyrrole en mettant en oeuvre une technique de polymérisation du pyrrole qui fait intervenir le chlorure ferrique comme initiateur et un acétate de polyvinyle partiellement hydrolysé comme stabilisant. Cependant, ces procédés conduisent à des polymères ayant une conductivité peu élevée. Les films obtenus avec ces polymères sont généralement peu homogènes ou ont une adhérence faible sur les métaux, les verres et les verres métallisés. La présente invention vise à fournir un procédé qui ne présente plus ces inconvénients. L'invention concerne à cet effet un procédé de préparation d'un latex à base de polymères de pyrrole ou d'un dérivé de pyrrole dans un milieu réactionnel aqueux comprenant un sel ferrique, un alcool polyvinylique ou un dérivé de cet alcool et un agent codispersant. Par agent codispersant, on entend des composés organiques susceptibles de donner des anions. Parmi ceux-ci, on préfère les composés organiques réagissant avec le sel ferrique présent dans -2- le milieu réactionnel ou ayant déjà réagi avec un sel ferrique avant l'introduction dans le mélange réactionnel. Généralement, on met en oeuvre des sulfonates ou des sulfates d'alkyles ou d'aryles, des acides tels que l'acide benzolque, des sels d'ammonium ou des sels alcalins tels que le laurate, le trichloroacétate, le phénylphosphonate, le glycérol-2-phosphate d'ammonium ou de sodium. Habituellement, on met en oeuvre des composés choisis parmi: - les acides benzolque, para et métahydrobenzoique, trifluoro- méthanesulfonique, benzinesulfonique, tosylique, dodécyl- benzènesulfonique; - les sels tels que les sels de sodium des acides trifluoro- méthanesulfonique, laurique, trichloroacétique, phénylphospho- nique, glycérol-2-phosphonique, octylsulfonique, pentadécyl- sulfonique, hexadécylsulfonique, polyvinylsulfonique, poly- styrènesulfonique, tosylique, dodécylbenzènesulfonique, parahydroxybenzinesulfonique, 4-diméthylaminobenzènesulfonique, 1,3-benzènedisulfonique, dodécylsulfurique. De manière préférée, on met en oeuvre des composés comportant un groupement dodécylsulfate. De manière particulière- ment préférée, on met en oeuvre le dodécylsulfate de sodium. Dans le milieu réactionnel, on met également en oeuvre comme agent dispersant un alcool polyvinylique ou un dérivé de cet alcool, tel que notamment un acétate. Habituellement, on met en oeuvre un acétate de polyvinyle hydrolysé et de manière préférée un acétate de polyvinyle hydrolysé ayant un taux d'hydrolyse compris entre 72 et 96 % et un poids moléculaire moyen compris entre 50.000 et 200.000. De bons résultats ont été obtenus avec un acétate de polyvinyle hydrolysé ayant un taux d'hydrolyse compris entre 86 et 90 % et un poids moléculaire moyen compris entre 100.000 et 140.000. Dans le milieu réactionnel, on met également en oeuvre un sel ferrique comme agent oxydant et dopant, provoquant la polymé- risation. Généralement, on met en oeuvre un sel ferrique - 3 - organique ou inorganique. Habituellement, on met en oeuvre comme sel ferrique inorganique un chlorure, un sulfate ou un nitrate et comme sel ferrique organique des composés du type: trichloro- acétate de fer, phénylphosphonate de fer, glycérol-2-phosphate de fer, pentadécylsulfonate de fer, hexadécylsulfonate de fer, poly- vinylsulfonate de fer, polystyrinesulfonate de fer, dodécyl- benzènesulfonate de fer, tosylate de fer, trifluorométhane- sulfonate de fer, dodécylsulfate de fer. De manière préférée, on met en oeuvre le chlorure ferrique. Enfin, le milieu réactionnel contient un dérivé de pyrrole par lequel on entend le pyrrole, le N-méthylpyrrole, les pyrroles substitués en 3 et les mélanges de ces composés. De préférence, on met en oeuvre le pyrrole non substitué. La quantité d'agent codispersant mise en oeuvre dans le procédé selon l'invention peut varier suivant sa nature chimique. Lorsqu'on travaille avec le dodécylsulfate de sodium, on-met généralement en oeuvre 0,01 à 7, 5 moles par mole de pyrrole monomère, habituellement 0,05 à 3 moles et de manière préférée 0,1 à 2 moles. De bons résultats ont été obtenus avec des concentrations comprises entre 0,3 et 1 mole de dodécylsulfate de sodium par mole de pyrrole monomère. La quantité d'alcool polyvinylique ou de dérivé de cet alcool mise en oeuvre peut varier entre de larges limites et dépend de sa solubilité dans l'eau. Lorsqu'on travaille avec un acétate de polyvinyle hydrolysé, on met généralement en oeuvre 0,1 à 8 g par g de pyrrole monomère, habituellement 0,2 à 5 g. De bons résultats ont été obtenus avec des concentrations comprises entre 0,3 et 2 g d'acétate de polyvinyle hydrolysé par g de pyrrole monomère. Pour que le procédé présente un bon rendement, la quantité de sel ferrique à mettre en oeuvre est importante. Lorsqu'on travaille avec le chlorure ferrique, on en met généralement en oeuvre 0,3 à 3 moles de chlorure ferrique par mole de pyrrole. De bons résultats ont été obtenus avec des concentrations comprises - 4 - entre 2 et 2,7 moles de chlorure ferrique par mole de pyrrole. Le procédé,selon l'invention s'opère de préférence en milieu aqueux mais la quantité d'eau nécessaire peut varier entre de larges limites et dépend essentiellement des autres composants. Le procédé selon l'invention peut avantageusement être réalisé en suivant les étapes suivantes: - lors d'une première étape, on introduit dans le réacteur l'eau, le sel ferrique, l'alcool polyvinylique ou le dérivé de cet alcool et l'agent codispersant pour former le milieu réactionnel; lors d'une deuxième étape, on ajoute à ce milieu réactionnel sous agitation le pyrrole ou le dérivé du pyrrole en présence d'eau. Le latex finalement obtenu après ces deux étapes est concen- trg par centrifugation, ultrafiltration ou par toute méthode connue. Puis il est lavé avec de l'eau. Le latex concentré et lavé est ensuite redispersé dans une solution aqueuse d'alcool polyvinylique ou d'un dérivé de cet alcool. Cette solution aqueuse contient habituellement de 0,1 à 50 g d'alcool polyviny- lique ou de dérivé de cet alcool par 100 ml d'eau et de préférence de 0,5 à 10 g. Généralement, on met en oeuvre le composé chimique déjà utilisé lors de la première étape. La température à laquelle est réalisé le procédé est généra- lement comprise entre 0 et 50 C et de préférence entre 5 et 40 C, lorsqu'on opère à pression atmosphérique. La pression à laquelle est réalisé le procédé, n'est pas critique en soi. Elle est généralement comprise entre 0,1 et bar et de préférence elle est égale à la pression atmos- phérique. Le procédé selon l'invention peut être réalisé dans tout appareillage ou tout réacteur permettant de réunir les conditions opératoires décrites ci-avant. La présente invention concerne aussi l'utilisation du latex obtenu pour former un film conducteur. En effet, le procédé selon l'invention permet d'obtenir des latex, formés de polymères -5 conducteurs, stables, pouvant former des films dans une large gamme d'épaisseur, adhérents, homogènes et tris conducteurs. Les films obtenus sont homogènes et, de ce fait, ne se laminent pas spontanément. Il est donc possible d'obtenir des couches très minces, telles que notamment des couches submicro- niques, des films de 0,2 à quelques dizaines de microns, mais également des couches de plusieurs centaines de microns. Les polymères conducteurs obtenus peuvent notamment être utilisés comme matériaux d'électrodes actives ou passives, agent liant dans les électrodes, blindage électromagnétique, composants de batteries, d'accumulateurs ou de capacités, dispositifs électrochimiques et électrochromiques, peintures pour absorption électromagnétique, et également, selon l'épaisseur des films obtenus, pour l'affichage, pour l'enregistrement de données et comme matériaux pour composants et circuits électroniques. Les latex obtenus selon l'invention peuvent être déposés sur tout support, tel que notamment le verre, les métaux, les verres métallisés, les fibres de verre, les textiles, les matières plastiques. L'invention est illustrée par les exemples suivants. Exemples 1R, 2R, 3R et 4R de comparaison Dans un ballon de 500 ml, on introduit 150 ml d'eau, du chlorure ferrique (FeC13.6 H20) et de l'acétate de polyvinyle hydrolysé à 88 % et de poids moléculaire moyen 120.000; les quantités de ces produits sont notées dans le tableau 1. A ce milieu réactionnel ainsi obtenu, on ajoute, goutte à goutte, sous agitation, le pyrrole dissous dans 50 ml d'eau. Le ballon est maintenu 2 heures à 20"C. Le produit obtenu est étalé sur du verre métallisé (verre ITO) et sur du nickel, puis séché à température ambiante une nuit. Après ce séchage, le film obtenu est lavé à l'éthanol une ou plusieurs fois jusqu'à ce que l'éthanol soit clair. Les caractéristiques des films obtenus sont rassemblées au tableau 1:les films obtenus sont peu homogènes, ont une adhérence faible et leur conductivité est peu élevée. o (pJepuels leuoTwlN ueuDaamv) OIL ou f,.. NE adel qDoDS ne 3sa3 un aaAnao Ua jam Inb VSL-6gEg a NiSV amaou el ZueAins gaansem 3sa aDuauaqpeq (*) Gao oEOî | 001 VZ VZ alqle3 6 SL'9 I'6 M6 1_01 5 L VZ VZ alqTuj ç zG IVZc ME g'0 9 VZ VZ alqie sai 9'1 Z'l Z'LI XZ ! I e g-01 0 g VZ VZ alqlj s9a2il L'6Z Mi s (l-mD-s) (wr) quew (2))() -aleIInas O&I gsxloapxq TAl 1 s2ade jaiDpu ans aoaaa ans,aqIua2omoH aloaaxd eoXuîA Tod OZH9.ElDa saedmaxa N -aDnpuoD anualqo ap aoe33Vy anassîedS () aDuaagqpv snuaqqo smliîsap sanbl3sTagizaeoD aanao ua slm sTfnpoad I nealqel -7 Exemples 5R et 6R de comparaison Dans un ballon de 500 ml, on introduit 150 ml d'eau, 29,7 g de chlorure ferrique FeCl3.6 H20 et 1 g d'acétate de polyvinyle hydrolysé à 88 Z et de poids moléculaire moyen 120.000, puis on ajoute, goutte à goutte, sous agitation, 3 g de pyrrole dissous dans 50 ml d'eau. Le ballon est maintenu 2 heures à 20"C. Le produit obtenu est centrifugé pendant 30 minutes à 15.000 t/min. et lavé deux fois avec de l'eau. Puis, il est dispersé. soit dans une solution de 2 g d'acétate de polyvinyle hydrolysa à 88 Z dans 100 ml d'eau (ex. 5R); soit dans une solution de 5,6 g d'acétate de polyvinyle hydrolyse à 88 X dans 200 ml d'eau (ex. 6R). Le produit obtenu est étalé sur du verre métallisé (verre ITO) et sur du nickel, puis séché à température ambiante une nuit. Les caractéristiques des films obtenus sont rassemblées au tableau 2. Les films obtenus présentent une conductivité faible. Co o ('. (paepuels TeUOTieN UeDToamV) OIL ou RE ade2 qo2oS ne 3sao un aaAnaO ua lam Tnb VSL-6 Cú a wIsv amJou eVI IUATns a9nsam 3sa aDuaaqpe9q ( ) 7_01 08 V9 V auuoq X9 i o60O0 001 I-050 V' auuoq Co (im-'S) (ud) uam _aIelInas 0oI 1lqTaIDnpUODI saideu aIOTu ans aaa ans etuaOUOH saldu axa uN anuaqqo anassTedg ( D) avuaagqpv Z nealqel -9- Exemples 7 et 8 Dans un ballon de 500 ml, on introduit 150 ml d'eau, 29,7 g de chlorure ferrique FeC13.6 H20, 4 g d'acétate de polyvinyle hydrolysé à 88 % et de poids moléculaire moyen 120.000 et 6,3 g de dodécylsulfate de sodium. Puis, on ajoute, goutte à goutte, sous agitation, 3 g de pyrrole dissous dans 50 ml d'eau. Le ballon est maintenu 2 heures à 20 C. Le latex obtenu est centrifugé pendant 30 minutes à 15.000 tours/min. et lavé deux fois avec de l'eau. Puis, il est dispersé dans une solution de 2 g d'acétate de polyvinyle hydrolysé à 88 % dans 100 ml d'eau, pour l'exemple 7, et de 2 g d'acétate de polyvinyle hydrolysé à 88 % dans 300 ml d'eau pour l'exemple 8. Le latex obtenu est étalé sur du verre métallisé (verre ITO) et sur du nickel, puis séché à température ambiante une nuit. Les caractéristiques des films obtenus sont rassemblées au tableau 3: les films obtenus ont une conductivité élevée et une bonne adhérence. Tableau 3 Adhérence (*) Epaisseur obtenue N exemples Homogénéité sur verre sur nickel après 1 Conductivité ITO seul étale- ment (>m) (S.cm') i 7 bonne 4A 4A 50-100 10 8 bonne 4A 4A 10 12 (*) L'adhérence est mesurée suivant la norme ASTM D 3359-78A qui met en oeuvre un test au Scotch tape 3M n 710 (American National Standard). ru Co N N4 R E V E N D I C A T I 0 N S - il - REVENDICATIONS 1 - Procédé de préparation d'un latex à base de polymères de pyrrole ou d'un dérivé de pyrrole dans un milieu réactionnel aqueux comprenant un sel ferrique et un alcool poly- vinylique ou un dérivé de cet alcool, caractérisé en ce que le milieu réactionnel comprend en outre un agent codispersant. 2 - Procédé selon la revendication 1, caractérisé en ce que l'agent codispersant est un composé organique susceptible de donner des anions. 3 - Procédé selon la revendication 2, caractérisé en ce que l'agent codispersant comporte un groupement dodécylsulfate. 4 - Procédé selon la revendication 3, caractérisé en ce que l'agent codispersant mis en oeuvre est le dodécylsulfate de sodium. 5 - Procédé selon la revendication 4, caractérisé en ce que le dodécylsulfate de sodium est mis en oeuvre avec des concentrations comprises entre 0,3 et 1 mole par mole de dérivé de pyrrole. 6 - Procédé selon l'une quelconque des revendications 1 à 5, caractérisé en ce que le dérivé de l'alcool polyvinylique mis en oeuvre est un acétate de polyvinyle hydrolysa. 7 - Procédé selon la revendication 6, caractérisé en ce que l'acétate de polyvinyle hydrolysé est mis en oeuvre avec des concentrations comprises entre 0,5 et 2 g par g de pyrrole. 8 - Procédé selon l'une quelconque des revendications 1 à 7, caractérisé en ce que le sel ferrique mis en oeuvre est le chlorure ferrique. 9 - Procédé selon la revendication 8, caractérisé en ce que le chlorure ferrique est mis en oeuvre avec des concen- trations comprises entre 2 et 2,7 moles par mole de pyrrole. - Procédé selon l'une quelconque des revendications 1 à 9, caractérisé en ce que l'on prépare le latex en deux étapes comprenant les opérations suivantes: - 12 - 1) lors d'une première étape, on introduit dans le réacteur l'eau, le sel ferrique, l'alcool polyvinylique ou le dérivé de cet alcool et l'agent codispersant, 2) lors d'une deuxième étape, on ajoute au milieu réactionnel le pyrrole ou le dérivé de pyrrole en présence d'eau. 11 Procédé selon la revendication 9, caractérisé en ce que le latex obtenu est concentré, puis lavé avec de l'eau, puis redispersé dans une solution aqueuse d'alcool polyvinylique ou de dérivé de cet alcool. 12 - Utilisation du latex obtenu selon l'une quelconque des revendications précédentes pour former un film conducteur.